ПОЛУЧЕНИЕ СЕВЕЛАМЕРА С ПОНИЖЕННЫМ СОДЕРЖАНИЕМ АЛЛИЛАМИНА

1. Способ получения полиаллиламина, имеющего среднюю молекулярную массу, составляющую более чем 10000, и содержание остаточного аллиламина, составляющее менее чем 500 частей на миллион, предпочтительно менее чем 100 частей на миллион и наиболее предпочтительно менее чем 50 частей на миллион, включающий подвергание водного раствора полиаллиламина, имеющего среднюю молекулярную массу более чем 10000 и содержание более чем 500 частей на миллион остаточного аллиламина, причем вышеупомянутый раствор имеет значение pH, составляющее от 8,0 до 13,0, предпочтительно от 8,5 до 11,0 и наиболее предпочтительно от 9,0 до 10,0, и концентрацию полиаллиламина, составляющую от 5 до 50 масс.% и предпочтительно от 10 до 40 мас.%, частичному испарению летучих веществ при температуре от 40 до 80°C и давлении от 0,1 до 10 мбар (от 10 до 1000 Па), в котором количество летучих веществ, удаляемых посредством испарения, составляет от 20 до 75% первоначального объема.
2. Способ по п. 1, в котором испарение осуществляют посредством дистилляции раствора, предпочтительно посредством фракционной дистилляции с применением дистилляционной колонны.
3. Способ по п. 1 или 2, в котором средняя скорость испарения соответствует удалению от 5 до 25% первоначального объема в час.
4. Способ по п. 1 или 2, в котором исходный полиаллиламин имеет содержание остаточного аллиламина менее чем 30000 частей на миллион.
5. Способ по п. 1 или 2, в котором содержание аллиламина в остатке после дистилляции определяется аналитическим методом.
6. Способ по п. 1 или 2, в котором полиаллиламин, имеющий содержание остаточного аллиламина от 500 до 30000 частей на миллион, получают путем подвергания полиаллиламина, имеющего среднюю молекулярную массу более чем 10000 и содержание более чем 30000 частей на миллион аллиламина, стадии предварительной очистки.
7. Способ получения полимера гидрохлорида севеламера, содержащего менее 1 ч/млн физиологически выделяемого остаточного аллиламина, включающий сшивание полиаллиламина, имеющего содержание остаточного аллиламина, составляющее менее чем 500 частей на миллион, предпочтительно менее чем 100 частей на миллион и наиболее предпочтительно менее чем 50 частей на миллион, эпихлоргидрином в воде при щелочном pH, и промывание полученного гидрохлорида севеламера водой.
8. Способ получения полимера карбоната севеламера, содержащего менее 1 ч/млн физиологически выделяемого остаточного аллиламина, включающий сшивание полиаллиламина, имеющего содержание остаточного аллиламина, составляющее менее чем 500 частей на миллион, предпочтительно менее чем 100 частей на миллион и наиболее предпочтительно менее чем 50 частей на миллион, эпихлоргидрином в воде при щелочном pH, обработку продукта карбонатным буферным раствором и промывание получаемого карбоната севеламера водой.
9. Способ по п. 7 или 8, в котором полиаллиламин, имеющий содержание остаточного аллиламина, составляющее менее чем 500 частей на миллион, предпочтительно менее чем 100 частей на миллион и наиболее предпочтительно менее чем 50 частей на миллион, получают способом по любому из пп. 1-6.
10. Способ по п. 7 или 8, дополнительно включающий стадию направления севеламера в процесс определения содержания физиологически выделяемого остаточного аллиламина аналитическим методом.
11. Способ определения физиологически выделяемого остаточного аллиламина в севеламере и/или соли севеламера, такой как гидрохлорид севеламера или карбонат севеламера, включающий следующие стадии:
a) обработка при перемешивании образца, содержащего севеламер, водным буферным раствором, у которого pH составляет более чем 5,0 и предпочтительно от 5,0 до 9,0, при 37°C в течение периода времени, составляющего от 10 до 40 ч;
b) необязательное отделение твердого вещества от жидкой фазы, предпочтительно при комнатной температуре; и
c) направление жидкой фазы на определение содержания аллиламина методом высокоэффективной жидкостной хроматографии, ионной хроматографии, газовой хроматографии или капиллярного электрофореза.
12. Способ определения по п. 11, в котором образец, содержащий севеламер после стадии a), выделяется в течение периода времени, составляющего от 20 до 30 ч и предпочтительно 24 ч.
13. Применение полиаллиламина, имеющего среднюю молекулярную массу, составляющую более чем 10000, и остаточное содержание аллиламина, составляющее менее чем 500 частей на миллион, предпочтительно менее чем 100 частей на миллион и наиболее предпочтительно менее чем 50 частей на миллион, в способе получения полимера севеламера, предпочтительно карбоната севеламера, имеющего содержание менее одной части на миллион физиологически выделяемого остаточного аллиламина.